КАТАЛИЗАТОР СЕЛЕКТИВНОГО ОКИСЛЕНИЯ СОЕДИНЕНИЙ СЕРЫ

1. Катализатор селективного окисления соединений, содержащих серу, включающий:
- материал носителя, включающий оксид алюминия, диоксид кремния, смешанный оксид алюминия и кремния или их смеси; и
- каталитически активный материал, состоящий из оксида кобальта, который нанесен на вышеупомянутый материал носителя;
где катализатор имеет следующие свойства:
2
- удельная поверхность, измеряемая азотной порометрией и с использованием метода BET, составляет от 10 до 150 м/г;
3
- пористость, измеряемая методом ртутной порометрии, составляет от 0,05 до 10 см/г;
- средний диаметр пор, измеряемый методом ртутной порометрии, составляет от 2 до 50 нм; и
- прочность на раздавливание составляет более чем 3 кп (28,43 Н).
2. Катализатор по п. 1, где материал носителя включает смешанный оксид алюминия и кремния.
3. Катализатор по п. 2, где смешанный оксид алюминия и кремния представляет собой природный цеолит.
4. Катализатор по п. 3, где цеолит представляет собой клиноптилолит.
5. Катализатор по п. 1, где материал носителя включает оксид алюминия.
6. Катализатор по п. 5, где оксид алюминия представляет собой тета-оксид алюминия.
7. Катализатор п. 1, где содержание кобальта в катализаторе составляет от 0,05 до 5% и выражено как масса кобальта по отношению к суммарной массе катализатора.
3
4
8. Катализатор по п. 1, где каталитически активный материал представляет собой смесь CoO и CoO в массовом соотношении, составляющем от 10:1 до 1:10.
9. Способ изготовления катализатора по любому из пп. 1-8, включающий пропитывание раствором соли кобальта поверхности материала носителя, включающего оксид алюминия, оксид кремния,
смешанный оксид алюминия-кремния или их смеси, а также последующее высушивание и прокаливание катализатора.
2
10. Способ селективного окисления соединений, которые содержат серу, включающий осуществление контакта газового потока, содержащего соединения серы, с газовым потоком, содержащим кислород, в присутствии катализатора по любому из пп. 1-8; и получение выходящего газового потока с уменьшенным содержанием HS.
11. Способ по п. 10, где газовый поток, содержащий соединения серы, представляет собой природный газ, газ от нефтеперерабатывающего завода, синтетический газ, остаточный газ от процесса извлечения серы или газ от предшествующего частичного окисления газа, имеющего относительно высокое содержание H2S, в котором существенная часть H2S была окислена до элементарной серы, после чего было осуществлено его отделение от вышеупомянутой элементарной серы.
2
12. Способ по любому из пп. 10-11, где вышеупомянутый газовый поток, содержащий соединения серы, включает от 0,01 до 4% H2S; и температура на впуске газового потока, содержащего соединения серы, составляет от 150 до 240°C, с целью превращения, по меньшей мере, части HS, присутствующего в вышеупомянутом газовом потоке, в элементарную серу.
13. Способ по п. 12, где газовый поток, содержащий соединения серы, представляет собой остаточный газ от процесса Клауса.
2
2
2
14. Способ по любому из пп. 10-11, где вышеупомянутый газовый поток, содержащий соединения серы, включает от 0,01 до 4% HS; и температура на впуске газового потока, содержащего соединения серы, составляет от 210 до 400°C, с целью превращения, по меньшей мере, части HS, присутствующего в вышеупомянутом газовом потоке, в SO.
2
15. Способ по п. 14, где газовый поток, содержащий соединения серы, представляет собой газ, образующийся в результате предшествующего частичного окисления газа, имеющего относительно высокое содержание HS, в котором существенная часть
H2S была окислена до элементарной серы, после чего было осуществлено его отделение от вышеупомянутой элементарной серы.
16. Способ по п. 15, где вышеупомянутое предшествующее частичное окисление осуществляется способом по любому из пп. 10-13.